(57)【要約】      （修正有）【課題】  発砲体の燃焼時の煙の発生を抑制する。【解決手段】  １以上のペンタンで発泡された発泡体の改良方法であり、発泡体組成物へ、発泡された発泡体の煙の発生を抑制するのに有効な量のトランス−１、２−ジクロロエタンを組み合わせる方法。ペンタンとしては、ｎーペンタン、イソーペンタン、ｎーペンタンおよびイソーペンタン混合物、シクロペンタン、シクロペンタンおよびイソーペンタン混合物が好ましく用いられる。発泡する樹脂としてはポリイソシアネート、ポリオールと１以上のペンタンおよび煙の発生を抑制するのに有効な量の、トランス−１，２−ジクロロエチレンを含有する発泡体用発泡剤組成物が好ましい。【選択図】  なし【特許請求の範囲】
【請求項１】
１以上のペンタンで発泡された発泡体(blown foam)の改良方法であり、発泡体組成物へ、発泡された発泡体の煙の発生を抑制するのに有効な量のトランス−１，２−ジクロロエチレンを組み合わせることを含む改良方法。
【請求項２】
発泡体組成物へ混合されるトランス−１，２−ジクロロエチレンの量は、トランス−１，２−ジクロロエチレン及びペンタン発泡剤(blowing agent)の合計量を基準として、１０〜５０モル％である請求項１の方法。
【請求項３】
発泡された発泡体の煙の発生を抑制するのに有効な量の、トランス−１，２−ジクロロエチレン及び１以上のペンタンを含有する発泡体用発泡剤組成物。
【請求項４】
ペンタンはｎ−ペンタンである請求項３の発泡剤組成物。
【請求項５】
ペンタンはiso-ペンタンである請求項３の発泡剤組成物。
【請求項６】
ペンタンはｎ−ペンタン及びiso-ペンタンの混合物である請求項３の発泡剤組成物。
【請求項７】
ペンタンはシクロペンタンである請求項３の発泡剤組成物。
【請求項８】
ペンタンはシクロペンタン及びiso-ペンタンの混合物である請求項３の発泡剤組成物。
【請求項９】
イソシアネート、ポリオール及び請求項３の発泡体用発泡剤組成物を含有するポリウレタン発泡体組成物。
【請求項１０】
ポリオール及び請求項３の発泡体用発泡剤組成物を含有する発泡体用プレミックス組成物。
【発明の詳細な説明】
【技術分野】
【０００１】
本発明は、ポリスチレン、フェノール系及びポリウレタン系発泡体等の、ペンタン発泡（blown）されたクローズドセルポリマー（遮音・断熱）発泡体の急燃焼(combustion)における、換算固有消炎域(reduced specific extinction area)に関するASTM E1354-02dにより測定された、煙の発生を抑制するためのトランス−１，２−ジクロロエチレン（「トランス１２」）の使用に関する。
【背景技術】
【０００２】
米国特許出願公開第２００３−０２２５１６５−Ａ１号は、ある種のペンタン／トランス−１２ブレンドは発泡体の難燃性を改良することを開示したが、（燃焼時の）煙の発生が抑制された発泡体の製造をも可能とすることは有用である。
【特許文献１】米国特許出願公開第２００３−０２２５１６５−Ａ１号明細書
【発明の開示】
【課題を解決するための手段】
【０００３】
本発明は、ペンタン−発泡された発泡体の改良方法を提供し、その方法は発泡体組成物へ発泡された発泡体の煙の発生を抑制するのに有効な量でトランス−１２を組み込むことを含み、同様に本発明は、発泡された発泡体の煙の発生を抑制するのに有効な量でトランス１２を含有するペンタンベースの発泡体用発泡剤組成物；ポリオール、イソシアネート及び上記発泡剤組成物を含有するポリウレタン発泡体組成物；並びにポリオール及び上記発泡剤組成物を含有する発泡体用プレミックス組成物を提供する。１以上のｎ−ペンタン、iso-ペンタン及びシクロペンタン等の１以上のペンタンがこれらの製造方法及び組成物に使用される。トランス１２を添加することが可能なペンタンブレンドにおいて、ｎ−ペンタンとiso-ペンタンのブレンド、シクロペンタンとiso-ペンタンのブレンドが挙げられる。煙抑制のために有効であるトランス１２の量は、トランス１２及びペンタン発泡剤の合計量を基準として、約１０〜６０モル％（好ましくは１０〜５０モル％）である。
【発明を実施するための最良の形態】
【０００４】
トランス１２の特定量の使用がペンタン−発泡された発泡体の煙の発生の抑制に有効であることが明らかになった。上記記載のように、トランス１２の使用は、特にポリスチレン、フェノール系及びポリウレタン系発泡体等のクローズドセルポリマー（遮音・断熱）発泡体の製造に使用できる。この知見により、必要であれば煙の発生の増加の欠点を有する煙抑制剤であっても、その煙抑制剤を高レベル量使用することが可能となった。
【０００５】
ポリウレタン発泡体配合物中、トランス１２／ペンタンブレンドは、ポリウレタン発泡体配合物の合計重量を基準として通常約０．１〜２５重量％（好ましくは０．５〜１５重量％）の量である。プレミックス組成物中では、トランス１２／ペンタンブレンドの量は、通常ポリオール重量を基準として約２〜６０重量％（好ましくは５〜４０重量％）である。
【０００６】
トランス１２は発泡体配合物の「Ａ成分」又は「Ｂ成分」へ添加しても良く、必要であれば、「Ａ成分」及び「Ｂ成分」の間で分散させることも出来る。トランス１２は、分離して（単体で）又は（発泡剤）プレミックスブレンドとしてペンタンと共に、発泡体配合物へ添加できる。
【０００７】
プレミックス及び発泡体配合物のその他の成分は、従来使用されているものでもよく、その成分及びその配合比は当業者に公知である。例えば、難燃剤、表面活性剤及びポリオールが「Ｂ成分」の通常成分でもよく、その場合「Ａ成分」は主にポリイソシアネートで構成されている。水はしばしば共発泡剤として使用される。「Ａ成分」及び「Ｂ成分」は通常一緒に混合され、続いて触媒が注入され、その後混合物は型又は箱に注入される。
【実施例】
【０００８】
本発明の実施は、本発明を限定するものではない下記例で更に詳細に示される。下記例では、トランス１２なしにペンタン−発泡された発泡体の性能と、発泡剤組成物が１０又は２５モル％のトランス１２を含有するような発泡体の性能とを比較した。使用された配合物（全てIso Index 300を有する。）は、それぞれ、１７０．５１部の商品名Ｍ−４８９（Bayer Corporation社から市販されているポリマー性メタンジフェニルジイソシアネート）；１００部の商品名ＰＳ２３５２（Stepan Company社から市販されている、水酸基数２３０〜２５０を有するポリエステルポリオール）；０．２４部の商品名ＰＣ−５及び０．４４部の商品名ＰＣ−４６（それぞれAir Products社から市販されている触媒である、エチレングリコール中の、ペンタメチルジエチレントリアミン及び酢酸カリウム）；２．５７部の商品名Ｋ−１５（Air Products社から市販されている触媒である、ジプロピレングリコール中のカリウムオクトエート）；２部の商品名Ｂ−８４６２（Goldschmidt Chemical Corporation社から市販されているポリシロキサン−ポリエステルコポリマー表面活性剤）；１０部の商品名ＡＢ−８０（Albright & Wilson Americas, Inc.社から市販されているトリス（１−クロロ−２−プロピル）ホスフェート難燃剤）；及び約２４〜２７部の、ペンタン及びトランス１２の発泡剤組成物を含んでいた。その実際の量は、特に下記表１〜４に示す；全ての部は重量部であるが、括弧内の量はトランス１２のモル％を示す。
【０００９】
【表１】
2005220345.tif 000002
【００１０】
【表２】
2005220345.tif 000003
【００１１】
【表３】
2005220345.tif 000004
【００１２】
【表４】
2005220345.tif 000005
【００１３】
「Ａ成分」（Ｍ４８９）及び「Ｂ成分」（ポリオール、表面活性剤、難燃剤、及び発泡剤組成物の混合物）をそれぞれ１０℃まで冷却し、次に混合し、その後触媒混合物を注入した。更に約１６〜１８秒混合後、混合物を箱中に注入した。発泡体の煙の発生性は、標準ASTM E1354-02dに準拠したコーンカロリーメータ試験により測定した。試料表面上に適用した熱流束は１ｍ2当たり５０キロワットであった。試験した試料の大きさは、１００ｍｍ×１００ｍｍで厚みは５０ｍｍであった。３つの試料片をそれぞれの配合物に使用し、結果を平均した。合計煙発生（固有消炎域又は「ＳＥＡ」に対してASTM E1354に準拠して測定した。）は下記表５に記載した。全ての場合において、トランス１２はペンタンのみで発泡した発泡体よりも煙の発生を有効に抑制することが示された。
【００１４】
【表５】
2005220345.tif 000006